КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к промышленности строительных материалов, в частности к составам керамических масс, которые могут быть использованы для изготовления облицовочной плитки.
Известна керамическая масса, содержащая, мас.%: глину 15,0-35,0, мел 5,0-18,0, плиточный бой 2,0-5,0, компонент из группы перлит, нефелиновый концентрат 15,0-20,0; трепел 40,0-45,0 [1].
Задача изобретения состоит в повышении водостойкости изделий, полученных из керамической массы.
Технический результат достигается тем, что в керамической массе для изготовления облицовочной плитки, включающей глину, плиточный бой, перлит, нефелиновый концентрат, компоненты находятся при следующем соотношении, мас.%: глина 40,0-45,0; плиточный бой 1,0-1,5; нефелиновый концентрат 10,0-14,0; предварительно вспученный перлит 10,0-12,0; молотый стеклобой 30,0-36,5.
2
2
3
2
3
3
В составе керамической массы могут быть использованы глины, содержащие, мас.%: SiO 64,7-73,0; AlO 9,87-13,41; FeO 1,92-2,72; CaO 0,98-1,6; MgO 2,13-2,99; SO 0,51-0,81; п.п.п. 11,45-14,32.
В качестве плиточного боя может быть использован бой бракованной облицовочной плитки после сушки.
Может быть использован бой любого силикатного стекла (тарного, сортового, листового, медицинского и др.).
2
2
3
2
3
2
2
Нефелиновый концентрат имеет состав, мас.%: SiO 43,0-45,0; AlO 28,0-30,0; FeO 3,0-4,0; CaO 1,0-1,5; NaO+KO 16,0-18,0; п.п.п. 1,0-2,0.
2
2
3
2
3
2
2
3
2
Перлит характеризуется следующим составом, мас.%: SiO 69,0-75,0; AlO 11,0-16,0; FeO 0,2-3,0; CaO 0,5-3,0; MgO 0,3-0,5; NaO+KO 2,5-8,0; SO 0-0,5; НО (структурная) 2,5-6,5.
В таблице приведены составы керамической массы.
Таблица.
Компоненты
Состав, мас.%;
1
2
3
Глина
45,0
42,0
40,0
Плиточный бой
1,0
1,3
1,5
Нефелиновый концентрат
14,0
12,0
10,0
Перлит
10,0
11,0
12,0
Молотый стеклобой
30,0
33,7
36,5
Водопоглощение плитки, %
3-5
3-5
3-5
2
Перлит вспучивают. Компоненты дозируют в требуемых количествах и размалывают до получения порошков с удельной поверхностью 2500-4000 см/г, смешивают и готовят керамическую массу с влажностью 9-13%. Из керамической массы прессуют облицовочную плитку, на ее поверхность наносят (напыляют) слой цветной глазури и при температуре 1000°С проводят обжиг.
Источники информации
1. SU 937416, C04B 33/00, 1982.